(57)【要約】【課題】香り付きトイレットロールの包装体における香料の外部への揮散を防止する。【解決手段】  最外層の樹脂層の融点が１５０℃以下であり、酸素透過度が４０ｃｃ／ｍ3・ｄａｙ以下でありかつ引張強さが４０Ｍｐａ以下である樹脂製フィルムにより、香り付きのトイレットロールを包装した、トイレットロール包装体により解決される。【選択図】図１
2014169127.tif 000002
【特許請求の範囲】
【請求項１】
トイレットロールが樹脂フィルムで包装されたトイレットロール包装体であって、
前記トイレットロールが香料を含む香り付きトイレットロールであり、
前記樹脂フィルムが、２種以上の樹脂層を有する積層フィルムであり、外層の樹脂層の融点が１５０℃以下であり、酸素透過度が４０ｃｃ／ｍ3・ｄａｙ以下であり、引張強さが６０Ｍｐａ以下である、ことを特徴とするトイレットロール包装体。
【請求項２】
樹脂フィルムが、塩化ビニル共重合体の樹脂層の中層と、ポリエチレン樹脂層の外層を有する請求項１記載のトイレットロール包装体。
【請求項３】
トイレットロールが、温度２０℃、湿度５０％ＲＨの環境下で蒸気圧が５０Ｐａ以上である香料を含む、請求項１又は２記載のトイレットロール包装体。
【請求項４】
トイレットロール包装体が、上部に指掛け穴を有する把手部が形成されたガセット包装形式で包装されている、請求項１〜３の何れか１項に記載のトイレットロール包装体。
【発明の詳細な説明】
【技術分野】
【０００１】
本発明はトイレットロール包装体に関する。
【背景技術】
【０００２】
トイレットペーパーを巻いて筒状にしたトイレットロールは、複数個をまとめて厚み２０〜５０μｍ程度の薄厚のポリエチレンフィルムやポリプロピレンフィルムで包装されて製品とされている。
このポリエチレンフィルムやポリプロピレンフィルムは、柔らかく円筒型をなすトイレットロールにフィットする柔軟性、袋を形成したり封止したりする際に行なわれる熱融着処理のしやすさの点において、トイレットロールの包装に非常に適している。
【０００３】
ところで、トイレットロールにおいては、構成部材であるトイレットペーパーや紙管に香料を付与して香り付きとしたものが提案されている。従来、この香り付きのトイレットロールも、薄厚のポリエチレンフィルムやポリプロピレンフィルムで包装されている。
しかし、トイレットロールは、低密度で円筒型であることから包装内で空気と接する部分が多く、付与した香料が包装体内に非常に揮発しやすい。
【０００４】
一方で上記ポリエチレンフィルムやポリプロピレンフィルムは、ガスバリア性という点においては、必ずしも高いものではなく、揮散性の高い香料を用いた場合には、製品化後出荷前保管時、出荷後の倉庫保管時、店頭陳列時に香料が外部に漏れ出るおそれがある。
このため、トイレットロールにおいては、使用する香料が揮発性の低いものに限られ、「香り」のバリエーションの増加や、それによる商品差別を難しくしている。
【先行技術文献】
【特許文献】
【０００５】
【特許文献１】特許４６２７１３７号
【特許文献２】特開平１１−１９７０５４号公報
【特許文献３】特開２００９−２８０２３２号公報
【発明の概要】
【発明が解決しようとする課題】
【０００６】
そこで、本発明の主たる課題は、従来のトイレットロール包装体と変わらずに製造し、取り扱うことができ、しかも「香り」のバリエーションを増加させることができるトイレットロール包装体を提供することにある。
【課題を解決するための手段】
【０００７】
上記課題を解決した本発明は、トイレットロールが樹脂フィルムで包装されたトイレットロール包装体であって、
前記トイレットロールが香料を含む香り付きトイレットロールであり、
前記樹脂フィルムが、２種以上の樹脂層を有する積層フィルムであり、外層の樹脂層の融点が１５０℃以下であり、酸素透過度が４０ｃｃ／ｍ3・ｄａｙ以下であり、引張強さが４０Ｍｐａ以下である、ことを特徴とするトイレットロール包装体である。
【０００８】
本発明に係る樹脂フィルムは最外層の樹脂層の融点が１５０℃以下であり、酸素透過度が４０ｃｃ／ｍ3・ｄａｙ以下あるため、熱融着処理性とガスバリア性に優れ、従来のトイレットロール包装体と同様に製造することができ、しかも樹脂製フィルムを透過して香料の外部へ揮散することがない。また、引張強さが６０Ｍｐａ以下であるため適度な強度を有し、開封するにあたっても従来の包装体と同様に行なうことができる。なお、本発明にいう外層とは樹脂フィルムの各表面に位置する最外層を意味するものであり、包装体の外側に位置する層という意味ではない。
【０００９】
また、樹脂フィルムが、塩化ビニル共重合体の樹脂層の中層と、ポリエチレン樹脂層の最外層を有するものであるのが望ましい。
上記のガスバリア性、最外層の融点、引張強さの範囲に設計しやすく、かつ低コストである。
【００１０】
また、トイレットロールは、温度２０℃、湿度５０％ＲＨの環境下で蒸気圧が５０Ｐａ以上である香料を含むものであるのが望ましい。
本発明に係る包装体は、樹脂フィルムのガスバリア性が高いため、従来、困難であった、温度２０℃、湿度５０％ＲＨの環境下で蒸気圧が５０Ｐａ以上である香料が使用できるようになる。したがって、このような香料を含むトイレットロールを内包するものであるのが望ましい。
【００１１】
また、トイレットロール包装体は、上部に指掛け穴を有する把手部が設けられたガセット包装形式で包装されているものであるのが望ましい。１〜２４ロール、又はそれ以上といった多数のトイレットロールを簡易に包装でき、しかも持ち運びに便利である。また、従来のトイレットロール包装体と同様に製造できる。さらに、フィルムの柔軟性が十分にあるので、指掛け穴に指に指を掛けて持っても指が痛くなるということもない。
【発明の効果】
【００１２】
以上の本発明によれば、従来のトイレットロール包装体と変わらずに製造し、また、取り扱うことができ、しかも「香り」のバリエーションを増加させることができるトイレットロール包装体を提供することにある。
【図面の簡単な説明】
【００１３】
【図１】本発明の実施形態のトイレットロール包装体の斜視図である。
【図２】本発明の実施形態に係る樹脂フィルムの断面図である。
【発明を実施するための形態】
【００１４】
次いで、本発明の実施の形態を図１及び２を参照しながら以下に詳述する。
本実施形態に係るトイレットロール包装体１は、複数のトイレットロールを樹脂フィルム１０で包装したものである。図１に示す形態は、各々隣接する二つのトイレットロール２０，２０…に周面で接するように４個並べ、これを端面方向に３段積み重ねた計１２個のトイレットロール群を樹脂フィルム１０でガゼット包装形態で包装したものであり、トイレットロールの良く知られる市販形態である。このトイレットロール包装体１は、工場内で製造された後、通常は、工場内倉庫保管、出荷搬送、出荷先倉庫保管、店頭陳列を経て消費者へと流通していくものである。
【００１５】
他方、本実施形態に係るトイレットロール２０は、紙管に帯状のトイレットペーパーを巻きつけた芯有りのトイレットロールであっても、コアレスとも称される芯無しトイレットロールの形態のいずれであってもよい。トイレットロールの大きさは、特に限定されない。高さ（幅）が１００〜１１５ｍｍ、巻径（直径）が１００〜１２０ｍｍ、芯径が１０〜４８ｍｍ、巻長が２０〜１００ｍのものが一般的であり、本包装体もかかるトイレットロールを採用しうる。
【００１６】
トイレットロール２０を構成するトイレットペーパーも、本実施形態では特に限定されない。１プライから３プライ、紙厚１００〜１８０μｍ、１プライ当り米坪が１１．０〜２５．０ｇ／ｍ2の範囲のものが例示できる。なお、ここでの米坪は、ＪＩＳ Ｐ ８１２４（１９９８）の米坪測定方法によるものであり、紙厚は、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。
【００１７】
他方、本実施形態に係る樹脂フィルム１０は、図２に示すように、３層の樹脂層１１，１２，１３を有しており、その中層１１と両外層１２，１３とで樹脂種類が異なっている。両外層１２，１３は、融点が１５０℃以下であり、この両外層１２，１３が低融点であることにより、本実施形態に係る樹脂フィルムは、熱融着処理性が確保される。融点が低いほうが低温で融着処理できるため好ましいが、過度に融点が低い場合には、摩擦などによって包装体の樹脂フィルムに傷が付いたり穴が空くおそれが高まるので、実質的な下限値は８０℃である。両外層１２，１３としては、具体的には、直鎖低密度ポリエチレンフィルム層（ＬＬＤＰＥ）、低密度ポリエチレンフィルム層（ＬＤＰＥ）  中密度ポリエチレンフィルム層（ＭＤＰＥ）等のポリエチレンフィルム層、ポリスチレンフィルム層、ポリプロピレンフィルム層が例示できる。なお、両外層１２，１３は、必ずしも同じ種類の樹脂層である必要はない。
【００１８】
他方、本実施形態に係る樹脂フィルム１０は、酸素透過度が４０ｃｃ／ｍ3・ｄａｙ以下である。ここで、上記融点が低く熱融着性に優れるフィルムは、ガスバリア性が低い傾向にあり、上記例示の比較的低コストで汎用性の高いフィルムもガスバリア性についてはさほど高くない。そこで、本実施形態に係る樹脂フィルムでは、酸素透過度を４０ｃｃ／ｍ3・ｄａｙ以下とするために、中層１１を極めて酸素透過度の低い樹脂層としている。このようにすることで、樹脂フィルム１全体の酸素透過度を４０ｃｃ／ｍ3・ｄａｙ以下とすることができる。下限値は、特に限定されないが、コストなどトイレットロールに適するフィルムであることを考慮すれば、１．０ｃｃ／ｍ3・ｄａｙが実質的な下限値となる。
【００１９】
中層１１の具体例は、ポリ塩化ビニリデンフィルム層、株式会社クラレ社製のエバールなどエチレン−ビニルアルコール共重合体フィルム層（ＥＶＯＨ樹脂フィルム層）、ＥＶＯＨ樹脂にスチレン系エラストマーを配合した樹脂からなるフィルム層、日本合成化学製の二軸延伸ポリビニルアルコールフィルム層（ＰＶＯＨ樹脂フィルム層）や、東洋紡社製のエコシアールなどのナイロンフィルムにアルミナ・シリカを蒸着したフィルム層等が挙げられる。
【００２０】
他方、本実施形態に係る樹脂フィルム１０は、引張強さが６０Ｍｐａ以下である。引張強さ６０ＭＰａを超えると、破れがたく開封がし難いものとなる。意図せず破れて包装の強度を保持できないことから、下限値は、５ＭＰａである。この引張強さとするために、本実施形態に係る樹脂フィルム１０は、樹脂フィルム１０の全体の厚さを１５〜１００μｍとするとともに、剛性が高い傾向にある酸素透過度の低い中層１１の厚み１〜５０μｍ、両外層１２，１３の厚みを５〜７０μｍとするのが望ましい。この時、両外層は必ずしも同じ厚みでなくても良い。このように、剛性の高い傾向にある中層１１の厚みを極めて薄く、低融点で柔軟な外層の厚みを厚くすることで、良好な開封性が得られるものとなる。
【００２１】
他方、本実施形態に係る樹脂フィルム１０は、製造時の流れ方向ＭＤ方向の引張破壊ひずみが５０〜８００％、これに直行するＴＤ方向の引張破壊ひずみが５０〜８００％であるのが望ましい。この範囲であると、円筒型のトイレットロールに適度に密着するように包装しやすく、また、特に図２のガゼット包装のように上部に指掛け穴３１を有する把手部３０が形成されたものとした場合、その指掛け穴３１に指をかけて持ち運ぶ際に適度に伸びて指が痛くなることが防止される。この引張破壊ひずみにするには、上記樹脂フィルムの厚さとともに、上記樹脂種を選択することで達成できる。
【００２２】
なお、本発明における引張強さ及び引張破壊ひずみは、ＪＩＳ  Ｋ  ７１２７に基づいて、試験片の幅を２５ｍｍ、チャック間距離５０ｍｍ、速度３００ｍｍ／ｍｉｎとして行なった値をいう。
【００２３】
ここで、本実施形態の樹脂フィルム１０の好ましい構成をまとめると、両外層１２，１３を融点１５０℃以下の低融点のフィルム層とし、中層１１を酸素透過度の４０ｃｃ／ｍ3・ｄａｙ以下のフィルム層とし、かつ、両外層１２，１３の厚みを５〜７０μｍ、中層１１の厚みを１〜５０μｍ、樹脂フィルム１の全体の厚みを１５〜１００μｍとするのがよく、また、各層１１，１２，１３の樹脂を上記の種類の樹脂のなかから選択するのがよい。
このような樹脂フィルム１０を用いることで、香料が樹脂フィルム１０を透過して外部に揮散することが効果的に防止されるようになる。
ここで、本実施形態に係る樹脂フィルム１０を３層構造にするには、Ｔダイ法による共押出法、押し出しラミネート法によって積層構造すればよい。
なお、本発明は、図示の３層構造に限らず、それ以上の例えば４層構造、５層構造とすることができる。
【００２４】
他方、本実施形態に係るトイレットロール２０は、香料が付与された香り付きのトイレットロールである。香料を付着させる位置は、トイレットペーパーの表裏面、紙管、トイレットロールの端面が例示できる。紙管を有する芯有りのものであるならば、紙管に香料を付着させておけば、トイレットペーパーを使用する際に香料が肌に付着することがなく、また、巻かれているトイレットペーパーが使いきられるまでトイレ内で長期に渡って香気を放つものとなるので望ましい。
【００２５】
香料としては、天然系あるいは合成系の香料を用いることができる。具体例としては、レモン油、グレープフルーツ油、ローズマリー油、ペパーミント油、マンダリン油、ライム油、ユズ油、カモミール油、ラベンダー油、ローズ油、スペアミント油等の天然香料類；リナロール、シトロネロール、メントール、ゲラニオール等のアルコール類等の合成香料などが挙げられる。これらは単独で用いても、複数を組み合わせて調合香料として用いてもよい。香料の選択は、所望の香調によって決定すればよい。なお、香料は、香気の強さや揮散性の調整のために適宜ジプロピレングリコール、パラフィンオイル等の鉱物油、ヒマシ油、大豆油の植物油を用いて希釈することができる。
【００２６】
特に、本実施形態に係る樹脂フィルム１０は、酸素透過度が４０ｃｃ／ｍ3・ｄａｙ以下と従来のポリエチレンフィルムやポリプロピレンフィルムと桁違に低く、従来使用が困難であった揮散性の高い香料の使用できるようになる。香水などの香料製品では、トップノートと称される揮発性が高く初期に強く感じされる香りと、ボトムノートと称される揮発性が低く徐々に感じられるようになる香りと、ミドルノートと称されるこれらの中間の香りを適宜混合して、複雑な香りや経時的な香りの変化を構成することが行なわれる。香り付きのトイレットロールでは、その包装体の樹脂フィルムの酸素透過度が高いために、これまで、特にトップノートの香りを付与することが難しかった。本実施形態に係るトイレットロール包装体１は、トップノートに係る香料、数値でいえば、温度２０℃、湿度５０％ＲＨの環境下で蒸気圧が５０Ｐａ以上ある香料の使用が可能となるため、かかる香料を用いたトイレットロール２０を包装したものであるのが望ましい。
【００２７】
他方、本実施形態に係るトイレットロール包装体１の包装形式としては、図１に示すように上部に指掛け穴３１を有する把手部３０を有するガゼット包装のほか、キャラメル包装が例示できる。キャラメル包装は、被包装物をフィルムで巻き込むように包み、その巻き込み方向において重畳する縁部を接着し、さらに被包装物を越えて延び出した部分を、対向する２つの縁から前記被包装物側に折り込み、その際に形成される三角形片又は台形片の少なくとも各先端縁部同士を融着処理等して接着してなる包装態様であり、２〜４個程度のトイレットロールの包装に適する。このキャラメル包装を行う装置等は、既知の装置が利用される。
【００２８】
一方、図示のトイレットロール包装体１に係るガゼット包装は、筒状に形成された樹脂フィルム内にトイレットロール２０を内包し両端開口部と熱融着処理等で封止された包装形態である。係るガゼット包装は、樹脂フィルムを筒状に形成したうえ、予め一方開口部を熱融着処理等により封止するとともに把手部の形成しておき、その把手部が形成された袋状の前駆体に被包装物を挿入し、その後に、他方開口部を熱融着処理して封止する包装手順が取られることが多い。ガゼット包装は、両端開口部が熱融着処理等で封止されるため比較的密封性が高く、本実施形態の香り付きのトイレットロール２０の包装体１に特に適する包装形態である。
【００２９】
但し、ガセット包装では、袋状の前駆体にトイレットロール群を挿入し、他端開口部を封止する手順をとるために、袋状の前駆体の一部に内外に連通する空気孔が開けられることがある。フィルムのスリップ効果とガゼット包装の高い密封性により、空気孔から香気が漏れ出ることは少ないが、本実施形態のトイレットロール包装体１では、ガゼット包装のために形成される空気孔から香気が漏れにくいように、空気孔３２を包装体内部から把手部３０側に空気が抜け出る位置Ｐ，Ｐに形成している。この位置であれば、トイレットロール包装体を店頭で積み上げて陳列したり、段ボールケースに梱包した状態で保管する際に、空気孔３２が潰されるため、空気孔３２を通じて香気が外部に漏れ出ることが防止できる。
【実施例】
【００３０】
本発明の実施例及び比較例を作成して、香りの持続性、熱融着処理性、開封のし易さについて試験を行ない評価を行なった。
なお、実施例１に係る樹脂フィルムは、両外層がポリエチレン樹脂層、中層が塩化ビニル共重合体樹脂層である厚さ３０μｍの３層ラミネートフィルムである。各層の厚さは両ＰＥ層が１４μｍ、ＥＶＯＨ層が２μｍである。なお、ＥＶＯＨは、クラレ株式会社製のエバールを使用した。
【００３１】
同様に、実施例２は両外層がポリエチレン樹脂層、中層が塩化ビニル共重合体樹脂層である厚さ９０μｍの３層ラミネートフィルムである。各層の厚さは両ＰＥ層が１０μｍと６０μｍ、ＥＶＯＨ層が３０μｍである。実施例３も、両外層がポリエチレン樹脂層、中層が塩化ビニル共重合体樹脂層である厚さ１７μｍの３層ラミネートフィルムである。各層の厚さは両ＰＥ層が８μｍ、ＥＶＯＨ層が１μｍである。
【００３２】
比較例１に係る樹脂フィルムは、厚さ５０μｍの無延伸ポリプロピレンフィルム（ＣＰＰ）である。
【００３３】
比較例２に係る樹脂フィルムは、厚さ５０μｍの低密度ポリエチレンフィルム（ＬＤＥＰ）である。
【００３４】
比較例３に係る樹脂フィルムは、厚さ２０μｍの２軸延伸ポリプロピレンフィルム（ＯＰＰ）である。
【００３５】
比較例４に係る樹脂フィルムは、厚さ２５μｍのポリエチレンテレフタレートフィルム（ＰＥＴ）である。
【００３６】
比較例５に係る樹脂フィルムは、厚さ１０μｍの低密度ポリエチレンフィルム（ＬＤＥＰ）である。
【００３７】
比較例６に係る樹脂フィルムは、厚さ１１０μｍの無延伸ポリプロピレンフィルム（ＣＰＰ）である。
【００３８】
（香りの持続性）
香りの持続性の試験は、紙管に香料（商品名フルーティフローラル、蒸気圧６７Ｐａ）を３００μｌ塗布したトイレットロールを１２個、各種フィルムで密封包装し、これらヒートショック試験器内に入れ、温度５０℃、湿度５０％の環境下に置いた。その１日後、２日後、３日後、４日後に試料を取り出して、試料を開封し香気が残っているか否かを確認した。なお、ヒートショック試験器における１日は、実使用２ヶ月に相当する。
香気の確認は１０人の被験者が、それぞれ「香りが残っている」、「香りが残っていない」、「どちらとも言えない」の三段階評価を行った。
表中の○は、被験者１０人のうち、５人以上が「香りが残っている」と評価したものであり、×は、それ以外である。
【００３９】
（ヒートシール性）
実施例及び比較例に係るフィルムで、温度９０℃でガゼット包装による熱融着処理を行い、熱融着が十分に行なわれているか否かを目視にて確認した。
表中の○は、袋形成が可能な程度に十分に熱融着がされていた、△は、熱融着箇所にムラがあって袋形成は困難、×は熱融着されていない、をそれぞれ意味する。
【００４０】
（開封のし易さ）
開封のし易さは、１０人の被験者が、各フィルムを破り、それぞれ「容易に開封できる」、「開封できるがやや力がいる」、「開封し難い」の三段階評価を行った。
表中の○は、被験者１０人のうち、５人以上が「容易に開封できる」と評価したものであり、×は、それ以外である。
試験の結果と、実施例及び比較例に係る各種フィルムのより具体的な物性・組成を下記表１に示す。
なお、表中の引張強さ、引張破壊ひずみは、ＪＩＳ  Ｋ  ７１２７に基づいて、試験片の幅を２５ｍｍとして行なった。
【００４１】
【表１】
2014169127.tif 000003
【００４２】
表１の各試験の結果をみてみると、本発明の実施例１〜３に係る包装では、香り持続性試験で４日後でも香りが十分に感じられる。これは、通常使用の８ヶ月間に相当し、揮発性の高い香料を含むトイレットロールでも十分に香りが保持できることが確認できた。
【００４３】
また、熱融着性も良好で従来のポリエチレンフィルムやポリプロピレンフィルムと同様に取り扱うことができ、従来の熱融着を利用したガゼット包装設備やピロー包装設備を問題なく利用できることが確認できた。また、適度な伸びと強度を有し、開封性も問題ないことが確認できた。
【００４４】
一方、比較例１及び比較例２は、従来のトイレットロールの包装体に用いられている無延伸ポリプロピレンフィルム、低密度ポリエチレンフィルムを用いて、高揮散性のトイレットロールを包装した例となるが、熱融着処理性や開封性については問題ないものの、酸素透過度が１３００ｃｃ／ｍ3・ｄａｙを超えており、香りの持続性についてはわずか２ヶ月もたてばトイレットロールの香りが低下してしまうことが確認できた。また、ポリプロピレンでも２軸延伸ポリプロピレンフィルムは、熱融着処理性及び開封性に劣ることが確認できた。
【００４５】
比較例４のポリエチレンテレフタレートフィルムで包装したものは、酸素透過度が４３ｃｃ／ｍ3・ｄａｙと低いが、６ヶ月程度で香りが低下することが確認された。また、厚みが比較例１〜比較例３の５０μｍと比較して、２５μｍと薄いものであるが引張強さが強すぎて、開封性に問題があることが確認された。さらに、熱融着処理性については従来設備の熱融着温度では、熱融着が不能であることが確認できた。なお、ポリエチレンテレフタレートフィルムを他の素材のフィルムと３層構造にした場合でも、酸素透過度と引張り強さの両立は難しいと予測される。
【００４６】
他方、比較例５は、１０μｍの非常に薄い低密度ポリエチレンフィルムで包装したものであり、樹脂フィルムの引張り強さがＭＤ方向、ＴＤ方向ともに４ＭＰａと非常に低い例である。この例では、酸素透過度は、わずか２ヶ月程度で香りが低下することが確認され、さらに、ヒートシール性も悪化することが確認された。
【００４７】
また、比較例６は、１１０μｍの２軸延伸ポリプロピレンフィルムで包装したものであり、樹脂フィルムの引張強さがＭＤ方向で１００Ｍｐａ、ＴＤ方向で１３０ＭＰａと高い低い例である。この例では、開封性に問題があり、また、酸素透過度も高い。また、厚みの増加によると思われるヒートシール性の悪化が確認された。
【００４８】
以上のとおり、本発明に係るトイレットロール包装体の構成を採ることで、従来のトイレットロール包装体と変わらずに製造し、また、取り扱うことができ、しかも「香り」のバリエーションを増加させることができる。
【符号の説明】
【００４９】
１…トイレットロール包装体、１０…樹脂フィルム、１１…中層、１２，１３…外層、２０…トイレットロール、３０…把手部、３１…指掛け孔、３２…空気孔。
【図１】
2014169127.tif 000004
【図２】
2014169127.tif 000005